(57)【要約】      （修正有）【課題】従来の板ガラスの接合方法である摩擦接合において、接合用ボルト・ナットなどで強く板ガラスを締め付けると、締め付け部に極所的な力が生じ、特に板ガラスの孔端部から破損しやすいという問題があった。【解決手段】板ガラスＧ１と接合部材３を重ね、板ガラスと接合部材に形成した貫通孔にボルトを挿通し、ボルト１に螺合させたナット２とで板ガラスＧ１と接合部材３を締め付けて生じるボルト１軸方向の６０ｋＮ以上、３００ｋＮ以下の力により板ガラスＧ１と接合部材３を接合した板ガラスＧ１の接合部において、ヤング率、１８０ＧＰａ以上、２３０ＧＰａ以下、ロックウェル硬度、ＨＲＣ３５以上、ＨＲＣ４５以下の応力発生部材４を板ガラスＧ１と接合部材３との間に挟みこみ、板ガラスＧ１に圧接させることを特徴とする板ガラス接合用応力発生部材４を使用する接合方法を用いる。【選択図】図１
2008063737.tif 000002
【特許請求の範囲】
【請求項１】
板ガラスと接合部材を重ね、板ガラスと接合部材に形成した貫通孔に一対の締め付け部材を挿通し、板ガラスと接合部材を締め付けて生じる６０ｋＮ以上、３００ｋＮ以下の力により板ガラスと接合部材を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと接合部材との間に挟みこみ、板ガラスに圧接させることを特徴とする建築分野で使用する板ガラス接合用応力発生部材の使用方法。
【請求項２】
一対の締め付け部材がボルト・ナットであり、板ガラスと接合部材を重ね、板ガラスと接合部材に形成した貫通孔にボルトを挿通し、ボルトに螺合させたナットとで板ガラスと接合部材を締め付けて生じるボルト軸方向の６０ｋＮ以上、３００ｋＮ以下の力により板ガラスと接合部材を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと接合部材との間に挟みこみ、板ガラスに圧接させることを特徴とする請求項１に記載の建築分野で使用する板ガラス接合用応力発生部材の使用方法。
【請求項３】
少なくとも２枚以上の板ガラスを重ね、板ガラスに形成した貫通孔に一対の締め付け部材を挿通し、板ガラスを締め付けて生じる６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと板ガラスとの間に挟みこみ、板ガラスに圧接させることを特徴とする建築分野で使用する板ガラス接合用応力発生部材の使用方法。
【請求項４】
一対の締め付け部材がボルト・ナットであり、少なくとも２枚以上の板ガラスを重ね、板ガラスに形成した貫通孔にボルトを挿通し、ボルトとボルトに螺合させたナットとで板ガラスを締め付けて生じるボルト軸方向の６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと板ガラスとの間に挟みこみ、板ガラスに圧接させることを特徴とする請求項３に記載の建築分野で使用する板ガラス接合用応力発生部材の使用方法。
【請求項５】
一対の締め付け部材がボルト・ナットであり、少なくとも２枚以上の板ガラスを重ね、板ガラスに形成した貫通孔にボルトを挿通し、ボルトとボルトに螺合させたナットとで複数の板ガラスを締め付けて生じるボルト軸方向の６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材をボルト頭部と板ガラスの間、板ガラスと板ガラスの間、およびナットと板ガラスの間に挟みこみ、板ガラスに圧接させることを特徴とする請求項４に記載の建築分野で使用する板ガラス接合用応力発生部材の使用方法。
【請求項６】
応力発生部材が、ヤング率、１８０ＧＰａ以上、２３０ＧＰａ以下、ロックウェル硬度、ＨＲＣ３５以上、ＨＲＣ４５以下であり、貫通孔を擁し、該貫通孔の直径が、板ガラスに形成した貫通孔の直径よりも大きい座金であり、板ガラスの貫通孔に対して同心状になるように配置し、貫通孔に一対の締付け部材またはボルトを挿通することを特徴とする請求項１乃至請求項５のいずれか１項に記載の建築分野で使用する板ガラス接合用応力発生部材の使用方法。
【請求項７】
前記座金が、内径、１７．０ｍｍ以上、３２．０ｍｍ以下であることを特徴とする請求項１乃至請求項６のいずれか１項に記載の建築分野で使用する板ガラス接合用応力発生部材の使用方法。
【請求項８】
座金が平座金であり、座金の内径と外形との差が、１３．３ｍｍ以上、２９．０ｍｍ以下であることを特徴とする請求項７に記載の建築分野で使用する板ガラス接合用応力発生部材の使用方法。
【請求項９】
前記座金が、厚み、４．０ｍｍ以上、８．７ｍｍ以下であることを特徴とする請求項１乃至請求項８のいずれか１項に記載の建築分野で使用する板ガラス接合用応力発生部材の使用方法。
【請求項１０】
ボルトの頭部・ナットの外径よりも応力発生部材である座金の貫通孔の直径を小さくしたことを特徴とする請求項６乃至請求項９のいずれか１項に記載の建築分野で使用する板ガラス接合用応力発生部材の使用方法。
【請求項１１】
ボルト・ナットが六角ボルト・ナットであり、六角ボルト・ナットの対角距離よりも応力発生部材である座金の貫通孔の直径を小さくしたことを特徴とする請求項１０に記載の建築分野で使用する板ガラス接合用応力発生部材の使用方法。
【請求項１２】
請求項１乃至請求項１１いずれか１項に記載の建築分野で使用する板ガラス接合用応力発生部材の使用方法が用いられてなる板ガラスの接合部。
【請求項１３】
請求項１２に記載の板ガラスの接合部を要する板ガラスを用いた建築物。
【発明の詳細な説明】
【技術分野】
【０００１】
本発明は、貫通孔を擁する板ガラスと接合部材を重ね、貫通孔に挿通させた一対の締め付け部材の締め付けにより生じる力で板ガラスと接合部材を接合する板ガラスの接合部、または、貫通孔を擁する少なくとも２枚以上の板ガラスを重ね、貫通孔に挿通させた一対の締め付け部材の締め付けにより生じる力で板ガラス同士を接合する板ガラスの接合部に使用し、板ガラス内部に応力を発生させるための板ガラス接合用応力発生部材の使用方法に関する。
【０００２】
特に、本発明は、貫通孔を擁する板ガラスと接合部材を重ね、貫通孔にボルトを挿通し、ボルトに螺合させたナットとで板ガラスと接合部材を締め付けて生じるボルト軸方向の力により板ガラスと接合部材を接合する板ガラスの接合部、または、貫通孔を擁する少なくとも２枚以上の板ガラス同士を重ね、貫通孔にボルトを挿通しボルトに螺合させたナットとで少なくとも２枚以上の板ガラスを締め付けて生じるボルト軸方向の力により板ガラス同士を接合する板ガラスの接合部において、板ガラス内部に圧縮応力を発生させる板ガラス接合用応力発生部材の使用方法に関する。
【０００３】
本発明の板ガラス接合用応力発生部材の使用方法は、建築分野に使用され、使用される建築物は、大型建築物であるガラス壁、ガラス屋根、およびガラススクリーン、例えば、リブガラスを用いたリブガラススクリーンなどが挙げられる。
【背景技術】
【０００４】
ガラス壁、ガラス屋根、大板ガラスを使用した開口部構成よりなるガラススクリーンなどの大型建築物において、板ガラスを高強度で接合すると、設計の自由度が高められる。例えば、目立つ金属方立の代りに、目立たないガラス方立て（リブガラス）を用いて、正面ガラス（フェイスプレート）に加わる風荷重を支持する工法に、ガラス・スタビライザー工法がある。
【０００５】
接合部材を介して板ガラスを高強度で接合することを、ガラス・スタビライザー工法に用い、リブガラススクリーンを建設すれば、リブガラスに取り付けた接合板を介してフェイスプレートと接合することも可能であり、接合部材を介してリブガラス同士、フェイスプレート同士が接合されることから、リブガラススクリーンの設計の自由度が高まる。また、板ガラス同士を高強度で接合することを、大型建築物に用いることができれば、大型建築物の設計の自由度が高まる。
【０００６】
従来の板ガラスの接合方法には、板ガラスと接合部材としての金属板とを重ねて、板ガラスと金属板に形成した貫通孔に一対の接合部材、例えば、ボルト・ナットを通して締めて固定することで、板ガラス同士を接合する、板ガラスを建造物などに接合する際に使用される摩擦接合がある。摩擦接合は、一対の締め付け部材で、板ガラスと接合部材とを厚み方向に締め付けて、板ガラスと接合部材との摩擦力で荷重を受け止める接合方法である。
【０００７】
摩擦接合においては、接合部を増やし、一対の締め付け部材である、例えば、接合用のボルト・ナットを多く用いることで受け止められる支持荷重を大きくする。摩擦接合において、接合部を増やし接合ボルト・ナットを多く用い、個々の接合部において受け止める荷重を大きくしなかった背景には、ガラスは脆性材料であり、締め付ける際に一箇所に大きな力がかかると割れることがあった。
【０００８】
一方、板ガラスと他の構造部材とを接合するために板ガラスに添接させた、あるいは板ガラスと板ガラスに掛け渡しした金属板などの接合部材の間に接着シートを挟みこみ、板ガラスと接合部材を接着し接合強度を得、加えて板ガラスと接合部材に設けた貫通孔に、一対の締め付け部材である接合用ネジ部材を貫通させて締め込み、板ガラスと接合部材を固定し留める方法が、特許文献１〜７にて開示されている。
【０００９】
例えば、特許文献１には、板ガラスと接合部材との間に、未硬化の接着剤を含浸させてある繊維材からなるシートを挟んで、板ガラスと接合部材とに形成した貫通孔に挿通したネジ部材で締め付け固定するガラスパネルの接合方法が開示されている。接合後のガラスパネルと板材との相対変位の発生を抑制するために、板ガラスと接合部材との間に未硬化の接着剤を含浸させてある繊維材からなるシートを挟んで締め付け接合しておくことにより、その接着剤が硬化するとシートがガラスパネルと板材の双方の表面に沿った形状に固まり、シートと一体に硬化した強固な接着層を介して、ガラスパネルと板材とを接着接合できると開示されている。
【００１０】
また、特許文献３には、特許文献１よりも接合部の耐久力を高めるため、接着剤を含浸させてある繊維材からなるシートに含浸させた接着剤が未硬化の状態で締め付け、接着剤硬化後に、所定の軸力に再度締め付けて接合する脆性部材の接合方法が開示されている。
【００１１】
さらに、特許文献７には、上記の接着による接合方法において、雄ネジ部材と雌ネジ部
材などの締め付け具にて板ガラスと接合部材を締め付ける際に、貫通孔に充填剤を介在させて各締め付け具の外周面と板ガラス側貫通孔の内周面との間に隙間が生じない状態で締め付けることによって、板ガラスと接合部材との間にわたって応力が作用した際に、複数の板ガラス側貫通孔に作用する応力が均一化されるようにして、特定の板ガラス側貫通孔に応力が集中するのを回避して、板ガラスの損傷を抑制する板ガラスの接合方法が開示されている。
【００１２】
特許文献１〜７に記載の板ガラスの接合方法は、板ガラスと接合部材とを強く締め付けて接合するものでなく、板ガラスと接合部を接着して接合強度を得る方法である。板ガラスの割れの発生を懸念して接合用のネジ部材による締め付けは程々にし、接合強度は板ガラスと接合部材の接着に依存している。
【００１３】
詳しくは、特許文献３によれば、板ガラスに厚さが１２ｍｍ〜１９ｍｍの強化ガラスであり、且つ、使用する接着剤がエポキシ系接着剤の場合、接合用ネジ部材の締め付け軸力は２９．４ｋＮ〜５３．９ｋＮ程度が望ましいとされている。ガラスに貫通孔を開ける場合、孔周りは荒ズリ加工されるため、ガラスの孔周りの強度は、ガラス表面の強度に比べて弱く、ガラスの孔周りに６０ｋＮ程度の締め付け力が作用するとガラスが破損することがあった。そのため、孔周りに締め付け力が作用する特許文献１や特許文献３の方法では、締め付け軸力を上げることで接合箇所の耐久性を高めるには限界があった。
【特許文献１】特開２０００−８７９２４号公報
【特許文献２】特開２０００−８７９２５号公報
【特許文献３】特開２００２−１５５９０９号公報
【特許文献４】特開２００２−１６２３２５号公報
【特許文献５】特開２００２−２６６８１８号公報
【特許文献６】特開２００４−３４０１７８号公報
【特許文献７】特開２００３−３２７４５３号公報
【発明の開示】
【発明が解決しようとする課題】
【００１４】
従来の板ガラスの接合方法である摩擦接合において、板ガラスの貫通孔に挿入した一対の締め付け部材、例えば、ボルト・ナットで強く板ガラスを締め付けると、締め付け部に局所的な力が生じ、特に板ガラスの貫通孔の端部から破損しやすいという問題があった。
【００１５】
特に、貫通孔を設けた板ガラス同士を重ねて、ボルト・ナットなどで強く板ガラスを締め付けることは、板ガラスの貫通孔の端部から破損しやすいため、行われたことはなかった。
【００１６】
また、前述した従来の板ガラスと接合部材を接着する接合方法においては、板ガラスの接合部をネジ部材で留めてはいるものの、接合強度は板ガラスと接合部材である板材の間に挟みこんだ接着シートによる接着に頼っており、一対の締め付け部材として、例えば、ボルト・ナットで強く締め付けて生じるボルト軸方向の力を、板ガラス内部に強い圧縮応力が生じるまで与え、ガラス自体の剛性を利用して板ガラスと板材を接合するものではなかった。
【００１７】
また、接着シートによる接着により接合するため、接合後の解体が困難である。
【課題を解決するための手段】
【００１８】
本発明は、上記問題を解決するための、建築物を構成する板ガラスの接合部において、一対の締め付け部材の締め付けによる力、例えば、ボルト・ナットで強く締め付けて発生するボルト軸方向の力により、板ガラス内部に強い圧縮応力を発生させることで、強い接合強度を得る建築分野で使用する板ガラス接合用応力発生部材の使用方法を提供することを目的とする。
【００１９】
詳しくは、本発明の板ガラス接合用応力発生部材の使用方法は、応力発生部材として、例えば、貫通孔を有する座金を使用し、板ガラスの貫通孔の孔周りには、一対の締め付け部材の締め付けによる力、例えば、ボルト・ナットの締め付けによるボルト軸方向の力を加えないで、孔周りを避けて、ボルト・ナットの締め付けによるボルト軸方向の力を板ガラスに加え、板ガラス内部にクラックの発生および伝播を抑制する圧縮応力を生じさせて、見掛けの強度を増加させることを特徴とし、板ガラスと接合部材を強固に接合する、または接合部材を介して板ガラス同士を強固に接合する、あるいは接合部材を介さないで少なくとも２枚以上の板ガラスを重ね、板ガラス同士を強固に接合するもので、接合部がずれることのない耐久性の高い板ガラスと接合部材との接合部、板ガラス同士の接合部を提供するものである。
【００２０】
本発明の板ガラス接合用応力発生部材の使用方法は、一対の締め付け部材であるボルト・ナットなどの強力な締め付けにより生じるボルト軸方向の力を、板ガラスと接合部材の間、または重ねた板ガラスの間、ボルト頭と板ガラスの間、ナットと板ガラスの間に挟みこみ、板ガラスに圧接する応力発生部材、例えば、座金などを介して伝達する際、座金の内径を板ガラスの貫通孔の直径より大きくし同心状に配置することで、割れが発生しやすい板ガラスの孔部を避けてボルト軸方向の力を伝えること、また板ガラスに接触させた座金を介し、板ガラスに直に小面積でボルト軸方向の力を伝え、板ガラス内部に強い圧縮応力を生じさせ、圧縮応力を生じさせた板ガラス圧縮部位のクラックの発生および伝播を抑制し、板ガラスの見掛けの強度を増加させることを特徴とする。
【００２１】
なお、一対の締め付け部材には、一対の油圧部材、バネ部材、ネジ部材が挙げられるが、トルクレンチなどで締め付け力の調整ができ、ボルト・ナットの締め付けにより強いボルト軸方向の力が容易に得られるボルト・ナットを用いることが好ましく、特に、強いボルト軸方向の力が得られ、ボルト軸方向の力の調整が容易な六角ボルト・ナットを用いることが好ましい。
【００２２】
このように、本発明の板ガラス接合用応力発生部材の使用方法は、板ガラスに応力発生部材を強く圧接することで、板ガラス自体の剛性を利用した強い接合強度を得る、いうなれば圧縮接合というべき概念である全く新規の板ガラスの接合構造に関する。
【００２３】
板ガラス内部に強い圧縮応力を生じさせると、板ガラス圧縮部位のクラックの発生および伝播の方向性が制限されるので、板ガラス圧縮部位のクラックの発生および伝播が抑制され、強い圧縮応力により、板ガラスの見掛けの強度が増加する。
【００２４】
即ち、圧縮接合は、前述の摩擦接合、ガラスと金属板材を接着する接合方法とは全く異なる考えの接合構造であり、一対の締め付け部材である、例えば、ボルト・ナットの強力な締め付けによるボルト軸方向の力を、板ガラスと接合部材の間、または重ねた板ガラスの間、ボルト頭と板ガラスの間、ナットと板ガラスの間に挟んだ応力発生部材、例えば、座金を強く板ガラスに圧接させて、板ガラス内部に強い圧縮応力が生じるように伝達し、圧縮応力を生じさせた板ガラス圧縮部位におけるクラックの発生および伝播を抑制し、板ガラスの見掛の強度を増加させることを特徴とし、板ガラス自体の剛性を利用して板ガラスと接合部材とを接合する、または、接合部材を介して板ガラス同士を接合する、あるいは接合部材を介さないで少なくとも２枚以上の板ガラスを重ねて板ガラス同士を接合するものである。
【００２５】
本発明の板ガラス接合用応力発生部材の使用方法によれば、応力発生部材に座金など使用し、座金の貫通孔の直径、言い換えれば、座金の内径を、板ガラスの貫通孔の直径より大きくして、同心状に配置して締め付けることで、割れが発生しやすい板ガラスの貫通孔部を避けて、一対の締め付け部材の締め付けにより生じる強い力、例えば、ボルト・ナットの締め付けによるボルト軸方向の力を伝えられ、また座金を介して小面積でボルト軸方向の力を伝えるので、座金からの強い単位面積当たりの力により、板ガラスに対する強い圧接が得られ、板ガラスと接合部材に強い接合強度が得られる。
【００２６】
本発明において、圧接とは、応力発生部材を板ガラスに強く圧することで、応力発生部材を強い力で板ガラスに接触させることを指す。応力発生部材とは、板ガラスを強く圧し、板ガラス内部に圧縮応力を発生させる部材である。
【００２７】
さらに、接合構造を解体するときはボルト・ナットを弛めればよいので、板ガラスと接合部材を接着する従来の接合方法に比べ解体が容易である。
【００２８】
応力発生部材の貫通孔の直径を、前記板ガラスに形成した貫通孔の直径より大きくすることにより、板ガラスにあけた貫通孔の端部にボルト・ナットの締め付けによるボルト軸方向の力が作用しなくなり、大きなボルト軸方向の力で板ガラスに大きな圧縮応力を生じさせることが可能となり、耐久性の高い板ガラスの接合構造が得られた。即ち、橋やビル等の鋼構造物の接合方法として用いられている、高力ボルト摩擦接合で使用されるボルト・ナットの締め付けによる６０ｋＮ以上のボルト軸方向の力で板ガラスと接合部材、あるいは板ガラス同士を締め付けても板ガラスが破損せず、強い接合強度が得られた。
【００２９】
板ガラスの接合構造に圧縮接合を用いることで、板ガラスの接合部を、橋やビル等の鋼構造物の接合方法として用いられている高力ボルト摩擦接合で導入される強力なボルト軸方向の力、６０ｋＮ以上で、板ガラスと接合部材を締め付けることが可能なった。即ち、板ガラスをボルト・ナットで締め付ける際のボルト軸方向の力を、今までにない６０ｋＮ以上に容易に掛けられる。尚、３００ｋＮより大きいと、板ガラス本来の高い剛性があっても破損の恐れがある。本発明の板ガラス接合用応力発生部材の使用方法において、応力発生部材は、ボルト・ナットの強力な締め付けにより、変形しない硬さおよび剛性が必要である。
【００３０】
前記応力発生部材、例えば、座金が、ボルト・ナットの締め付けによる６０ｋＮ以上のボルト軸方向の力に耐え、板ガラス内部に圧縮応力が発生するには、曲げ剛性、たわみ剛性と称され、弾性範囲内において応力に対する歪の値を決める定数であるヤング率において、応力発生部材のヤング率が、１８０ＧＰａ以上であることが好ましい。ヤング率の上限は、鋼鉄など、高剛性の金属におけるヤング率の上限であり、２３０ＧＰａ以下である。２３０ＧＰａより大きいヤング率を要する材料は実用的ではない。１８０ＧＰａ以上、２３０ＧＰａ以下の範囲のヤング率を有する材料としては、炭素鋼、ステンレス鋼が挙げられる。好ましくは１９０ＧＰａ以上、２２０ＧＰａ以下である。  
【００３１】
また、前記応力発生部材、例えば、座金が、ボルト・ナットの締め付けによる６０ｋＮ以上のボルト軸方向の力に耐え、板ガラス内部に圧縮応力が発生するには、応力発生部材が高硬度であることが必要であり、圧子を用い、試験片に基準荷重、９．８Ｎ、試験荷重、再び基準荷重、９．８Ｎを加えて圧子の侵入深さの差で求めた硬さであるロックウェル硬度において、応力発生部材のロックウェル硬度が、ＨＲＣ、３５以上であることが好ましい。ロックウェル硬度の上限は、鋼鉄などの高硬度の金属のロックウェル硬度の上限であり、ＨＲＣ、４５以下である。４５より大きいロックウェル硬度を要する材料は実用的ではない。
【００３２】
また、一対の締め付け部材、例えば、ボルト・ナットの締め付けによる６０ｋＮ以上のボルト軸方向の力を板ガラスの与え、板ガラス内部に圧縮応力を発生させるには、呼び径、Ｍ１２〜Ｍ２４のボルト・ナットが用いることが好ましく、それに対応して、本発明の板ガラス接合用応力発生部材の使用方法における座金の内径は、１７．０ｍｍ以上であることが好ましい。Ｍ１２より小さいボルトは、ボルト・ナットの締め付けによる６０ｋＮ以上のボルト軸方向の力を伝えるには不向きであり、座金の内径、１７．０ｍｍ未満は本発明において使用されない。Ｍ２４より大きいボルトを使うのは実用的でなく、座金の内径が３２．０ｍｍより大きい座金を使うことは、実用的でない。本発明において、座金の内径は、１７．０ｍｍ以上、３２．０ｍｍ以下であることが好ましい。
【００３３】
一対の締め付け部材、例えば、ボルト・ナットの締め付けによる６０ｋＮ以上のボルト軸方向の力を板ガラスに圧接する座金の好適な単位面積当たりの力として与えるには、座金が二重円状の平座金である場合、平座金の内径と外形との差が１３．３ｍｍ以上、２９．０ｍｍ以下であることが好ましい。１３．３ｍｍ未満であると、ボルト・ナットの締め付けによる６０ｋＮ以上のボルト軸方向の力を伝えるには不向きであり、また２９．０ｍｍより大きいと、ボルト軸方向の力が３００ｋＮになったとしても、板ガラスに圧接する座金の好適な単位面積当たりの力が得られない。本発明に使用する平座金は、内径と外形との差が、１３．３ｍｍ以上、２９．０ｍｍ以下であることが好ましい。
【００３４】
本発明に使用する座金には平座金を用いることが好ましく、その内径は、１７．０ｍｍ以上、３２．０ｍｍ以下、内径と外形との差は、１３．３ｍｍ以上、２９．０ｍｍ以下であることが好ましい。
【００３５】
座金の厚みは、一対の締め付け部材、例えば、ボルト・ナットの締め付けによる６０ｋＮ以上のボルト軸方向の力を板ガラスに圧接する座金の好適な単位面積当たりの力として与えるには、４．０ｍｍ以上であることが必要である。座金の厚みが８．７ｍｍより大きい座金を使うことは、実用的でない。本発明において、座金の厚みは、４．０ｍｍ以上、８．７ｍｍ以下であることが好ましい。
【００３６】
即ち、本発明は、板ガラスと接合部材を重ね、板ガラスと接合部材に形成した貫通孔に一対の締め付け部材を挿通し、板ガラスと接合部材を締め付けて生じる６０ｋＮ以上、３００ｋＮ以下の力により板ガラスと接合部材を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと接合部材との間に挟みこみ、板ガラスに圧接させることを特徴とする建築分野で使用する板ガラス接合用応力発生部材の使用方法である。
【００３７】
さらに、本発明は、一対の締め付け部材がボルト・ナットであり、板ガラスと接合部材を重ね、板ガラスと接合部材に形成した貫通孔にボルトを挿通し、ボルトに螺合させたナットとで板ガラスと接合部材を締め付けて生じるボルト軸方向の６０ｋＮ以上、３００ｋＮ以下の力により板ガラスと接合部材を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと接合部材との間に挟みこみ、板ガラスに圧接させることを特徴とする上記の建築分野で使用する板ガラス接合用応力発生部材の使用方法である。
【００３８】
また、本発明は、少なくとも２枚以上の板ガラスを重ね、板ガラスに形成した貫通孔に一対の締め付け部材を挿通し、板ガラスを締め付けて生じる６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材をボルト頭部と板ガラスの間、板ガラスと板ガラスとの間に挟みこみ、板ガラスに圧接させることを特徴とする建築分野で使用する板ガラス接合用応力発生部材の使用方法である。
【００３９】
さらに、本発明は、一対の締め付け部材がボルト・ナットであり、少なくとも２枚以上の板ガラスを重ね、板ガラスに形成した貫通孔にボルトを挿通し、ボルトとボルトに螺合させたナットとで板ガラスを締め付けて生じるボルト軸方向の６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材を板ガラスと板ガラスとの間に挟みこみ、板ガラスに圧接させることを特徴とする建築分野で使用する上記の板ガラス接合用応力発生部材の使用方法である。
【００４０】
さらに、本発明は、一対の締め付け部材がボルト・ナットであり、少なくとも２枚以上の板ガラスを重ね、板ガラスに形成した貫通孔にボルトを挿通し、ボルトとボルトに螺合させたナットとで複数の板ガラスを締め付けて生じるボルト軸方向の６０ｋＮ以上、３００ｋＮ以下の力により板ガラス同士を接合した板ガラスの接合部において、ヤング率、１８０ＧＰａ以上、２３０ＧＰａ以下、ロックウェル硬度、ＨＲＣ３５以上、ＨＲＣ４５以下の応力発生部材をボルト頭部と板ガラスの間、板ガラスと板ガラスの間、およびナットと板ガラスの間に挟みこみ、板ガラスに圧接させることを特徴とする上記の建築分野で使用する板ガラス接合用応力発生部材の使用方法である。
【００４１】
また、本発明は、応力発生部材が、ヤング率、１８０ＧＰａ以上、２３０ＧＰａ以下、ロックウェル硬度、ＨＲＣ３５以上、ＨＲＣ４５以下であり、貫通孔を擁し、該貫通孔の直径が、板ガラスに形成した貫通孔の直径よりも大きい座金であり、板ガラスの貫通孔に対して同心状になるように配置し、貫通孔に一対の締付け部材またはボルトを挿通することを特徴とする上記の建築分野で使用する板ガラス接合用応力発生部材の使用方法である。
【００４２】
さらに、本発明は、前記座金が、内径、１７．０ｍｍ以上、３２．０ｍｍ以下であることを特徴とする上記の建築分野で使用する板ガラス接合用応力発生部材の使用方法である。
【００４３】
さらに、本発明は、座金が平座金であり、座金の内径と外形との差が、１３．３ｍｍ以上、２９．０ｍｍ以下であることを特徴とする上記の建築分野で使用する板ガラス接合用応力発生部材の使用方法である。
【００４４】
さらに、本発明は、前記座金が、厚み、４．０ｍｍ以上、８．７ｍｍ以下であることを特徴とする上記の建築分野で使用する板ガラス接合用応力発生部材の使用方法である。
【００４５】
ガラスの接合構造に圧縮接合を用い、本発明の板ガラス接合用応力発生部材を用いれば、クラックが発生しやすい板ガラスの端部を避けて応力伝達材料を板ガラスに圧着させられるとともに、圧着時の板ガラスと応力発生部材の接触面積は一定であり、板ガラスに対する圧縮応力を締め付けトルクにより任意に設定できるので、ボルト、ナットの締め付けトルクにより、好ましい圧縮応力を得ることができ、応力発生部材を使わない場合と異なり１点にボルト軸方向の力が集中することなく、締め付けトルクに対しての板ガラスが破壊される限界を飛躍的に上げることが可能となった。よって、強力に板ガラスをボルト、ナットで締め付けるのみで板ガラスと構造部材、または板ガラス同士が高強度で接合される。
【００４６】
従来、ガラスは脆性材料であり１点に力がかかると割れる、板ガラスに貫通孔を設けボルトを通して強く板ガラスを締め付けると締め付け部に極所的な力が生じ板ガラスが破損するため、板ガラスに貫通孔を設け強く締め付けることは避けるべきであり、行ってはいけないとされ、板ガラスをボルト・ナットで強く締め付けて接合されることはなかったが、応力発生部材を用い、脆い板ガラスの孔端部を避け、板ガラスにボルト・ナットの締め付け力を決まった面積で伝え、板ガラス内部に好適な圧縮応力が発生するように調整することで、本来の板ガラスの持つ高い剛性を生かした前述の圧縮接合が可能となった。ボルト・ナットで少々強く締め付けても、板ガラスが破壊されることはなく強い接合強度が得られた。これは驚くべき結果である。
【００４７】
本発明の建築用途に使用する板ガラス接合用応力発生部材の使用方法を用いることで、橋やビル等の鋼構造物の接合方法として用いられている高力ボルト摩擦接合で導入される強力なボルト軸方向の力、６０ｋＮ以上で、板ガラスを締め付けることが可能なった。即ち、板ガラスと接合部材を締め付けるボルト・ナットで締め付ける際のボルト軸方向の力を、今までにない６０ｋＮ以上に掛けられる。尚、３００ｋＮより大きいと、板ガラス本来の高い剛性があっても破損の恐れがある。
【００４８】
この際、ボルト頭部・ナットの外径よりも応力発生部材の貫通孔の直径を小さくすることで、６０ｋＮ以上のボルト軸方向の力で板ガラスと接合部材を締め付けることが容易となる。通常、六角ボルト・ナットにおいては、ボルト頭部、ナットの最大の外径を対角距離と呼ぶ。強い締め付けトルクを伝えるには六角ボルト・ナットを使用することが好ましく、中でも建築用で使用される摩擦接合用高力ボルト・ナットが好適に使用される。
【００４９】
即ち、本発明は、ボルトの頭部・ナットの外径よりも応力発生部材である座金の貫通孔の直径を小さくしたことを特徴とする上記の建築分野で使用する板ガラス接合用応力発生部材の使用方法である。
【００５０】
さらに、本発明は、ボルト・ナットが六角ボルト・ナットであり、六角ボルト・ナットの対角距離よりも応力発生部材である座金の貫通孔の直径を小さくしたことを特徴とする上記の建築分野で使用する板ガラス接合用応力発生部材の使用方法である。
【００５１】
さらに、本発明は、上記の建築分野で使用する板ガラス接合用応力発生部材の使用方法が用いられてなる板ガラスの接合部である。
【００５２】
さらに、本発明は、上記の板ガラスの接合部を要する板ガラスを用いた建築物である。
【発明の効果】
【００５３】
ボルト・ナットの強力な締め付けによるボルト軸方向の力を、板ガラスと接合部材を重ねて板ガラスと接合部材の間に挟んだ応力発生部材、複数の板ガラスを重ねて複数の板ガラスの間に挟んだ応力発生部材、またはボルト頭部と板ガラス、ナットと板ガラスの間に挟んだ応力発生部材、例えば、座金などを介して圧縮応力として板ガラスに伝達し、板ガラスに応力発生部材を圧着することで板ガラス自体の剛性を利用する板ガラス接合構造において、応力発生部材に高剛性および高強度の材料、例えば、高剛性高強度、ヤング率、１８０ＧＰａ以上、ロックウェル硬度、ＨＲＣ３５以上の座金を利用し、座金孔の内径を板ガラスの貫通孔の直径より大きくすることで、割れが発生しやすい板ガラスの孔端部を避けて、ボルト・ナットの締め付けによるボルト軸方向の力を伝えられ、また座金を介して小面積でボルト軸方向の力を板ガラスに伝えるので、座金からの面圧により、板ガラスに強い圧縮応力が生じ、板ガラスと接合部材の優れた接合強度が得られた。
【００５４】
また、貫通孔をあけた板ガラスと接合部材を重ねてボルト・ナットで締め付け、ボルト・ナットのボルト軸方向の力で板ガラスに圧縮応力を与えて接合する際に、複数の板ガラスの間に単純な応力発生部材である前記座金を入れることで、座金を介してボルト・ナットで締め付けた際のボルト軸方向の力により板ガラスに生じる圧縮応力を、ボルト・ナットの締め付け加減、および座金の板ガラスへの圧接面積で調整することが可能となった。
【００５５】
また、貫通孔をあけた板ガラス同士を重ねてボルト・ナットで締め付け、ボルト・ナットのボルト軸方向の力で板ガラスに圧縮応力を与えて接合する際に、複数の板ガラスの間およびボルト頭と板ガラスの間、板ガラスと板ガラスの間、ナットと板ガラスの間に単純な応力発生部材である前記座金を入れることで、座金を介してボルト・ナットで締め付けた際のボルト軸方向の力による板ガラスへの圧縮応力を、ボルト・ナットの締め付け加減、および座金の板ガラスへの圧接面積で調整することが可能となった。
【００５６】
また、前記座金の内径を、前記板ガラスに形成した貫通孔の直径よりも大きく、ボルト頭部の外径よりも小さくすることで、ボルト・ナットで締め付けた際のボルト軸方向の力が、確実に板ガラスにあけた貫通孔の孔端部に加わらなくなり、例えば、橋やビル等の鋼構造物の接合方法として用いられている高力ボルト摩擦接合で導入される強力なボルト軸方向の力、６０ｋＮ〜３００ｋＮで板ガラスと接合部材とを締め付けても、板ガラスが破損しなくなり、接合後の耐久性の高い板ガラス同士の接合が可能となった。即ち、板ガラスと座金の狭い接触面でボルト軸方向の力が確実に伝わるので、接合した板ガラスが滑る恐れは少なくなり、接合後の耐久性の高い板ガラスの接合が可能となった。
【００５７】
さらに、接合構造を解体するときはボルト・ナットを弛めればよいので、解体が容易である。
【発明を実施するための最良の形態】
【００５８】
最初に、前述の摩擦接合とは異なる圧縮接合というべき考えの本発明の板ガラス接合用応力発生部材を用いた板ガラスの接合構造について、図１を用いて説明する。
【００５９】
図１は、本発明の板ガラス接合用応力発生部材の使用方法による板ガラスと接合部材の接合部の一例の拡大側面図である。なお、ボルト・ナット以外は断面で示している。
【００６０】
図２の（Ａ）は、本発明の板ガラス接合用応力発生部材の使用方法による板ガラスと接合部材の接合部の一例の正面図である。（Ｂ）はその側面図である。
【００６１】
図３は、本発明の板ガラス接合用応力発生部材の使用方法による板ガラス同士の接合部の一例の拡大側面図である。なお、ボルト１、ナット２以外は断面で示している。
【００６２】
図４は、本発明の板ガラス接合用応力発生部材の使用方法による板ガラス同士の接合部の一例の正面図である。
【００６３】
図１に示すように、本発明の板ガラス接合用応力発生部材の使用方法は、ボルト１、ナット２の強力な締め付けによるボルト軸方向の力を、板ガラスＧ１と接合部材である金属板３の間に挟んだ応力発生部材である座金４などを介して板ガラスＧ１に圧縮応力となるように伝達し、板ガラスＧ１に座金４を圧着することで板ガラスＧ１内部に圧縮応力を発生させて、板ガラスＧ１自体の剛性を利用して接合するものである。
【００６４】
また、図３に示すように、本発明の板ガラス接合用応力発生部材の使用方法は、一対の締め付け部材であるボルト１、ナット２の強い締め付けによるボルト軸方向の力を、応力発生部材である座金４、詳しくは、板ガラスＧ２、Ｇ３の間に挟んだ座金４、ボルト１とガラスＧ２との間に挟んだ座金４、またはナット２とガラスＧ３の間に挟んだ座金４を介して、板ガラスＧ２、Ｇ３に圧縮応力となるように伝達し、板ガラスＧ２、Ｇ３に座金４が圧接することで、板ガラスＧ２、Ｇ３の内部に圧縮応力を発生させ、板ガラスＧ２、Ｇ３の見掛の強度を増加させて、板ガラスＧ２、Ｇ３自体の剛性を利用して、板ガラスＧ２、Ｇ３同士を接合するものである。
【００６５】
本発明の板ガラス接合用応力発生部材の使用方法によれば、座金４の孔の直径、言い換れば、座金４の内径を、板ガラスＧ１、Ｇ２、Ｇ３の貫通孔の直径より大きくすることで、割れが発生しやすい板ガラスＧ１、Ｇ２、Ｇ３の孔端部５を避けて、ボルト軸方向の力を伝えられ、また、座金４を介して小面積で板ガラスＧ１、Ｇ２、Ｇ３にボルト軸方向の力を伝えるので、座金４の圧接により強力な圧着が得られ、接合部がずれる恐れが少ない。
【００６６】
また、この本発明の板ガラス接合用応力発生部材の使用方法により、板ガラスを接合する際は、座金４の大きさを選ぶことで、板ガラスＧ１、Ｇ２、Ｇ３への座金４の圧接面積が任意に設定でき、ボルト軸方向の力の加減により、板ガラスＧ１、Ｇ２、Ｇ３へ掛ける単位面積当たりの力が調整され、板ガラスＧ１、Ｇ２、Ｇ３の締付け部位で発生する圧縮応力の強さを調整可能となる。この際、応力発生部材である座金４には、二重円状の平座金を使用することが好ましく、本発明の板ガラス接合用応力発生部材の使用方法において、内径、１７．０ｍｍ以上、３２．０ｍｍ以下、座金の内径と外形との差、１３．３ｍｍ以上、２９．０ｍｍ以下である平座金が好適に用いられる。座金の厚みは、４．０ｍｍ以上、８．０ｍｍ以下である。
【００６７】
このように、座金４の内径を板ガラスＧ１、Ｇ２、Ｇ３の貫通孔の直径より大きくすることで、本発明の本発明の板ガラス接合用応力発生部材の使用方法によって、板ガラスＧ１、Ｇ２、Ｇ３を接合した際、貫通穴に挿入したボルト１、ナット２で板ガラスＧ１、Ｇ２、Ｇ３を、応力発生部材である座金４を介して締め付けたとき、板ガラスＧ１、Ｇ２、Ｇ３と座金４との接触部からのみ、板ガラスＧ１、Ｇ２、Ｇ３にボルト１、ナット２の締め付けによるボルト軸方向の力が作用するようになり、ガラスに割れが発生しやすい板ガラスＧ１、Ｇ２、Ｇ３の孔端部５にボルト軸方向の力がかからなくなる、言い換えれば、ガラスに割れが発生しやすい板ガラスＧ１、Ｇ２、Ｇ３の孔端部５を避けて、板ガラスＧ１、Ｇ２、Ｇ３の内部に圧縮応力を発生させる。その結果、板ガラスＧ１、Ｇ２、Ｇ３が破損し難くなる。
【００６８】
この際、ボルト１、ナット２を強く締め付けた際に発生するボルト軸方向の強い力により、割れを生じさせないためには、板ガラスＧ１、Ｇ２、Ｇ３に形成した貫通孔の直径より、応力発生部材である座金４の内径を、１．０ｍｍ以上、好ましくは４．０ｍｍ以上大きくする。この際、板ガラスＧ１、Ｇ２、Ｇ３の貫通孔の孔端部５と座金４が重ならないためには、円形の座金４である平座金を用い、板ガラスＧ１、Ｇ２、Ｇ３の貫通孔に対して平座金４を同心状に配置することが好ましい。
【００６９】
このように、座金４の内径を、板ガラスＧ１、Ｇ２、Ｇ３の貫通孔に対し１．０ｍｍ以上、好ましくは４．０ｍｍ以上大きくする、要するに、板ガラスＧ１、Ｇ２、Ｇ３の貫通孔の孔端部５から座金４までの間隔を０．５ｍｍ以上、好ましくは２．０ｍｍ以上とする。座金４の内径を、板ガラスＧの貫通孔に対し１ｍｍ未満、板ガラスＧ１、Ｇ２、Ｇ３の貫通孔の孔端部５から座金４の内周までの間隔が、０．５ｍｍ未満では、板ガラスＧ１、Ｇ２、Ｇ３の貫通孔の孔端部５に応力が発生し、割れが生じる恐れがある。座金４の内径を、板ガラスＧ１、Ｇ２、Ｇ３の貫通孔の直径に対して、２０ｍｍを超えて大きくすると、ボルト軸方向の力が伝達され難くなるので、２０ｍｍ以内であることが好ましい。
【００７０】
図１〜図４に示した、板ガラス接合用応力発生部材において、板ガラスＧ１、Ｇ２、Ｇ３および接合部材３のボルト挿通孔を円形とし同心状に配置した際、座金４の内径が、板ガラスＧ１、Ｇ２、Ｇ３のボルト挿通孔の孔径よりも小さいと、ボルト１、ナット２でガラスＧ１、Ｇ２、Ｇ３または接続板３とを、応力発生部材である座金４を介して締め付けたとき、板ガラスＧ１、Ｇ２、Ｇ３の孔端部５に座金４からの軸方向の力により孔端部５に応力が発生し、割れが発生しやすく板ガラスＧ１、Ｇ２、Ｇ３が破損する恐れがある。
【００７１】
また、この本発明の板ガラス接合用応力発生部材の使用方法を用いて、板ガラスを接合する際は、座金４の大きさを選ぶことで、板ガラスＧ１、Ｇ２、Ｇ３への座金４の圧接面積が任意に設定でき、加えて、ボルト１、ナット２の締め付けによるボルト軸方向の力の加減により、板ガラスＧ１、Ｇ２、Ｇ３に生じる圧縮応力の強さを調整可能となる。
【００７２】
ボルト１、ナット２による締め付けトルクは、橋やビル等の鋼構造物の接合方法として用いられている高力ボルト摩擦接合で導入される強力な、ボルト１、ナット２の締め付けによるボルト軸方向の力、６０ｋＮ〜３００ｋＮが得られる１００Ｎ・ｍ〜１０００Ｎ・ｍに設定される。
【００７３】
また、座金４の内径がボルト１の対角距離よりも小さいと、６０ｋＮ以上のボルト軸方向の力で板ガラスＧ１、Ｇ２、Ｇ３、または接合部材３を締め付けることが容易となる。
【００７４】
圧縮接合において、ボルト、ナットの強い締め付けによるボルト軸方向の力を得るためには、高力六角ボルト・ナット、言い換えると、機械的性質による等級がＦ８Ｔ以上の高力六角ボルト、または、強度区分が、８．８、１０．９、１２．９の六角ボルト・ナット、または、トルシア形高力ボルトを使用することが好ましく、中でも建築で使用される摩擦接合用高力ボルト・ナット、言い換えると、機械的性質による等級がＦ８Ｔ以上の高力六角ボルト・ナットが好適に使用される。
【００７５】
ボルト１、ナット２の締め付けによる６０ｋＮ以上のボルト軸方向の力に耐えるには、応力発生部材が高剛性であることが必要であり、弾性範囲内において応力に対する歪の値を決める定数であるヤング率が１８０ＧＰａ以上であることが好ましい。ヤング率は曲げ剛性、たわみ剛性と称される。また、６０ｋＮ以上のボルト軸方向の力に耐えるには、応力発生部材が高硬度であることが必要であり、圧子を用い、試験片に基準荷重、９．８Ｎ、試験荷重、再び基準荷重、９．８Ｎを加えて圧子の侵入深さの差で求めた硬さであるロックウェル硬度でＨＲＣ３５以上の硬度があることが必要である。即ち、応力発生部材である座金４には、Ｆ８Ｔ以上の高力六角ボルト・ナットの締め付けによる強力なボルト軸方向の力に耐え、変形することなきよう、座金の機械的性質による等級がＦ３５以上の座金４が好適に用いられる。
【００７６】
高力六角ボルト・ナット・座金の機械的性質による等級については、ＪＩＳ  Ｂ１１８６−１９９５「摩擦接合用高力六角ボルト六角ナット、平座金のセット」に準拠する。
【００７７】
なお、ボルト１、ナット２を締め付ける際に締め付けやすく締め付け工具のトルクを伝えやすいので、ボルト１、ナット２と接合部材の間に座金６を噛ませると良い。
【００７８】
以上、図１、図３に示すような接合部を多数設けて、図２、図４に示すように、板ガラスＧ１、Ｇ２、Ｇ３を接合すると板ガラスＧ１、Ｇ２、Ｇ３に優れた接合強度が得られる。
【００７９】
本発明による合わせガラスに用いる板ガラスＧ１、Ｇ２、Ｇ３には、フロート法で製造した板ガラス、強化ガラス、倍強度ガラス、熱線吸収ガラス、熱線反射ガラス、各種表面処理を施してある板ガラスなどの複数枚を適宜組み合わせて構成したものが挙げられる。
【００８０】
圧縮接合により強力なボルト１、ナット２の締め付けにより優れた接合強度を得るために、好ましくは表面圧縮応力が８０ＭＰａ以上で、厚さが９．０ｍｍ以上の強化ガラスを用いることが好ましい。尚、孔部周辺の中間膜に替えて、貫通孔を擁する高剛性のスペーサーを板ガラス間に挟みこみ、ボルト１、ナット２の締め付けによるボルト軸方向の力に耐えるようにした合わせガラスなどにも本発明の板ガラス接合用応力発生部材の使用方法は適用される。
【実施例１】
【００８１】
図５は、本実施例における試験片の上面図である。
【００８２】
図５に示すように、中心に２４ｍｍφの貫通孔７をあけた板厚、１２ｍｍ、大きさ、３００ｍｍ×３００ｍｍ角の強化ガラスＧ１を１枚用意した。強化ガラスＧ１はフロート法で製造した板ガラスを軟化点付近まで加熱後、風冷し表面に圧縮応力を与えたものである。
【００８３】
図６は、本実施例における板ガラスの接合部の拡大側面図である。
【００８４】
図６に示すように、強化ガラスＧ１と接合部材としての金属板３とを接合する際に、ボルト１、ナット２と金属板３との間に座金６を挟んだ。座金６は、呼び径、Ｍ２０、厚み、４．５ｍｍ、外形、４０ｍｍ、内径、２１ｍｍ、機械的性質による等級はＦ３５の平座金である。
【００８５】
また、強化ガラスＧ１と金属板３との間に、応力発生部材として、強化ガラスＧの貫通孔の孔端部５にボルト軸方向の力を作用させないために挟み込む座金４には、呼び径、Ｍ３０、厚み５．５ｍｍ、外形、６０ｍｍ、内径、３１ｍｍ、機械的性質による等級はＦ３５の平座金を用いた。座金４の内径と外径の差は、２９ｍｍであり、ヤング率、２１０ＧＰａ、ロックウェル硬度、ＨＲＣ４０である。
【００８６】
これら呼び径、Ｍ２０の座金６と、Ｍ３０の座金４との間に、厚さ１２ｍｍ、ボルト挿通用の２４ｍｍφの孔を有する、ＳＳ４００製の金属板３を挟みこんだ。Ｍ３０の座金４を強化ガラスＧ１に圧接する際は、強化ガラスＧ１の孔端部５には接触させないようにしている。
【００８７】
図６に示すように、強化ガラスＧ１の貫通孔と座金４とが同心となるように配置し、座金４の内周から強化ガラスＧ１の孔端部５までの距離を３．５ｍｍとしたことで、ボルト軸方向の力を加えた際、クラック発生の開始点となりやすい孔端部５を避けて、ボルト１、ナット２で締め付けられる。なお、強化ガラスＧ１の貫通孔と座金４の孔とが同心となるように配置する際の位置決めがしやすいように、図示しないゴムまたは樹脂製の貫通孔を有するスペーサーを貫通孔７の空間部に入れた。
【００８８】
次いで、上記の強化ガラスＧ１と金属板３の締め付けテストを行った。
【００８９】
締め付け用のボルト１、ナット２は、摩擦接合用高力六角ボルト・ナット座金のセット、株式会社ＮＳボルテン製のものを使用した。ボルト１は呼び径、Ｍ２０、首下長さ、８５ｍｍ、対角距離、３７ｍｍ、機械的性質による等級はＦ１０Ｔである。ナット２は呼び径、Ｍ２０、対角距離、３７ｍｍ、機械的性質による等級はＦ１０である。
【００９０】
孔７に貫通させたボルト１にナット２をねじ込み、トルクレンチを用いて１５０Ｎ・ｍのトルクで一次締めした後、そこからナット２を１２０度回転させて、ナット回転法に従い締め付けたが、強化ガラスＧ１は破損しなかった。なお、このときボルト１に発生するボルト軸方向の力は２５０ｋＮであった。
【００９１】
２５０ｋＮのボルト軸方向の力で締め付けて、強化ガラスＧ１が破損しなかったのは、割れが生じやすい、強化ガラスＧ１の貫通孔の孔端部５にボルト１、ナット２の締め付けによるボルト軸方向の力を直接作用させないようにしたことに加え、強化ガラスＧ１の圧縮部位において、圧縮応力により板ガラスのクラック発生および伝播が抑制され、板ガラスの見掛の強度を増加したことによると思われる。
【実施例２】
【００９２】
図５に示すように中心に２０ｍｍφの孔７をあけた板厚、１２ｍｍ、大きさ、３００ｍｍ×３００ｍｍ角の強化ガラスＧ１を１枚用意した。強化ガラスＧ１は軟化点付近まで加熱後、風冷し表面に圧縮応力を与えたものである。
【００９３】
図６に示すように、板ガラスＧ１と金属板３を接合する際に、ボルト１、ナット２と金属板３との間に座金６を挟んだ。座金６は、Ｍ１６の座金５、厚み４．５ｍｍ、外形、３２ｍｍ、内径、１７ｍｍ、機械的性質による等級はＦ３５の平座金である。
【００９４】
また、強化ガラスＧ１と金属板３との間に、応力発生部材として、強化ガラスＧの孔端部５に圧縮応力を作用させないために挟み込む座金４には、呼び径、Ｍ２４、厚み５．５ｍｍ、外形、４８ｍｍ、内径、２５ｍｍ、機械的性質による等級はＦ３５の平座金を用いた。座金４の内径と外径の差は、２３ｍｍであり、ヤング率、２１０ＧＰａ、ロックウェル硬度、ＨＲＣ４０である。
【００９５】
これら呼び径、Ｍ１６の座金６と、Ｍ２４の座金４との間に、厚さ１２ｍｍ、ボルト挿通用の２０ｍｍφの孔を有する、ＳＳ４００製の金属板３を挟みこんだ。Ｍ２４の座金４を強化ガラスＧ１に圧接する際は、強化ガラスＧ１の孔端部５には接触させないようにしている。
【００９６】
図６に示すように、強化ガラスＧ１の貫通孔と座金４とが同心となるように配置し、座金４の内周から強化ガラスＧ１の孔端部５までの距離を２．５ｍｍとしたことで、ボルト軸方向の力を加えた際、クラック発生の開始点となる懸念の大きい孔端部５を避けて、ボルト１、ナット２で締め付けられる。なお、強化ガラスＧ１の貫通孔と座金４の孔とが同心となるように配置する際の位置決めがしやすいように、図示しないゴムまたは樹脂製の貫通孔を有するスペーサーを貫通孔７の空間部に入れた。
【００９７】
次いで、上記の強化ガラスＧ１と金属板３の締め付けテストを行った。
【００９８】
締め付け用のボルト１、ナット２は、摩擦接合用高力六角ボルト・ナット座金のセット、株式会社ＮＳボルテン製のものを使用した、ボルト１は呼び径、Ｍ１６、首下長さ、８５ｍｍ、対角距離、３１ｍｍ、機械的性質による等級はＦ１０Ｔである。ナット２は呼び径、Ｍ１６、対角距離、３１ｍｍ、機械的性質による等級等はＦ１０である。
【００９９】
孔７に貫通させたボルト１にナット２をねじ込み、トルクレンチを用いて１００Ｎ・ｍのトルクで一次締めした後、そこからナット２を１２０度回転させてナット回転法に従い締め付けたが、強化ガラスＧは破損しなかった。なお、このときボルト１に発生するボルト軸方向の力は１５０ｋＮであった。
【０１００】
１５０ｋＮのボルト軸方向の力で締め付けて、強化ガラスＧ１が破損しなかったのは、割れが生じやすい、強化ガラスＧ１の貫通孔の孔端部５にボルト１、ナット２の締め付けによるボルト軸方向の力を直接作用させないようにしたことに加え、強化ガラスＧ１の圧縮部位において、圧縮応力により板ガラスのクラック発生および伝播が抑制され、板ガラスの見掛の強度を増加したことによると思われる。
【実施例３】
【０１０１】
座金４に、呼び径、Ｍ２０、厚み４．５ｍｍ、外形、４０ｍｍ、内径、２１ｍ、機械的性質による等級はＦ３５のものを用いた以外は、実施例２と同様の手順でガラスの締め付けテストを行った。座金４の内径と外径の差は、１９ｍｍであり、ヤング率、２１０ＧＰａ、ロックウェル硬度、ＨＲＣ４０である。
【０１０２】
座金４の内周から強化ガラスＧ１の孔端部５までの距離を０．５ｍｍとしたことで、ボルト軸方向の力を加えた際、クラック発生の開始点となりやすい孔端部５を避けて、ボルト１、ナット２で締め付けられるようにした。
【０１０３】
実施例１、２と同様に、強化ガラスＧ１と金属板３の締め付けテストを行ったが、ガラスは破損しなかった。
【０１０４】
１５０ｋＮのボルト軸方向の力で締め付けて、強化ガラスＧ１が破損しなかったのは、割れが生じやすい、強化ガラスＧ１の貫通孔の孔端部５にボルト１、ナット２の締め付けによるボルト軸方向の力を直接作用させないようにしたことに加え、強化ガラスＧ１の圧縮部位において、圧縮応力により板ガラスのクラック発生および伝播が抑制され、板ガラスの見掛の強度を増加したことによると思われる。
（比較例１）
座金４に、呼び径、Ｍ１６、厚み４．５ｍｍ、外形、３２ｍｍ、内径、１７ｍｍ、械的性質による等級はＦ３５のものを用いた以外は、実施例２と同様の手順で強化ガラスＧと金属板３の締め付けテストを行った。座金４の内径と外径の差は、１５ｍｍであり、ヤング率、２１０ＧＰａ、ロックウェル硬度、ＨＲＣ４０である。
【０１０５】
座金４の内周から強化ガラスＧ５の孔端部５までの距離が、−１．５ｍｍとなったことで、クラックの開始点となる懸念の大きい孔端部５と座金４が接触し、孔端部５にボルト１、ナット２で締め付けたときに生じるボルト軸方向の力が、押圧力として直接作用することになり、強化ガラスＧと金属板３の締め付けテストを行った結果、強化ガラスＧが破損した。即ち、ガラスの割れが生じやすい、強化ガラスＧのボルト１、ナット２の締め付けによる孔端部７にボルト軸方向の力が直接作用し強化ガラスＧが破損した。
【実施例４】
【０１０６】
図７は、本実施例における試験片の上面図である。
【０１０７】
図７に示すように、中心に２４ｍｍφの貫通孔７をあけた板厚、１２ｍｍ、大きさ、３００ｍｍ×３００ｍｍ角の２枚の強化ガラスＧ２、Ｇ３を用意した。強化ガラスＧ２、Ｇ３はフロート法で製造した板ガラスを軟化点付近まで加熱後、風冷し表面に圧縮応力を与えたものである。
【０１０８】
図８は、本発明の実施例における板ガラスの接合部の拡大側面図である。なお、ボルト１、ナット２以外は断面で示している。
【０１０９】
図８に示すように、ボルト１、ナット２と座金４の間に座金６を挟んだ。座金６は、呼び径、Ｍ２０、厚み、４．５ｍｍ、外径、４０ｍｍ、内径、２１ｍｍ、機械的性質による等級はＦ３５の平座金である。座金６を用いることにより、一対の締め付け部材であるボルト１、ナット２を締め付ける際に締め付けやすく、締め付け工具のトルクを伝えやすい。
【０１１０】
また、強化ガラスＧ２、Ｇ３を重ねて接合する際に、強化ガラスＧ２、Ｇ３の孔端部５に圧縮応力を加えないように、応力発生部材として、強化ガラスＧ２、Ｇ３と座金６の間に挟みこむ座金４、および強化ガラスＧ２、Ｇ３の間に挟み込む座金４には、呼び径、Ｍ３０、厚み、５．５ｍｍ、外径、６０ｍｍ、内径、３１ｍｍ、機械的性質による等級はＦ３５の平座金を用いた。座金４の内径と外径の差は、２９ｍｍであり、ヤング率、２１０ＧＰａ、ロックウェル硬度、ＨＲＣ４０である。
【０１１１】
各々のＭ３０の座金４を強化ガラスＧ２、Ｇ３に圧接する際は、強化ガラスＧ２、Ｇ３の貫通孔と同心となるように配置して、強化ガラスＧ２、Ｇ３の貫通孔の孔端部５には、座金４を接触させないようにしている。
【０１１２】
図８に示すように、強化ガラスＧ２、Ｇ３の貫通孔７と座金４が同心状となるように配置し、座金３の内周から強化ガラスＧ２、Ｇ３の孔端部５までの距離を３．５ｍｍとし、ボルト１、ナット２の締め付けによるボルト軸方向の力を加えた際、割れ発生の開始点となりやすい貫通孔７の孔端部５を避けて、ボルト１、ナット２で締め付けられるようにした。なお、強化ガラスＧ２、Ｇ３の貫通孔７と座金４の貫通孔とが同心状となるように配置する際に、位置決めがしやすいよう、図示しないゴムまたは樹脂製の貫通孔を有するスペーサーを貫通孔７の空間部に入れた。
【０１１３】
次いで、上記の強化ガラスＧ２、Ｇ３の締め付けテストを行った。
【０１１４】
締め付け用のボルト１、ナット２は、摩擦接合用高力六角ボルト・ナット座金のセット、株式会社ＮＳボルテン製のものを使用した。ボルト１は呼び径、Ｍ２０、首下長さ、８０ｍｍ、対角距離、３７ｍｍ、機械的性質による等級はＦ１０Ｔである。ナット２は呼び径、Ｍ２０、対角距離、３７ｍｍ、機械的性質による等級はＦ１０である。
【０１１５】
重ね合わせた強化ガラスＧ２、Ｇ３、個々の座金４、６に貫通させたボルト１にナット２をねじ込み、トルクレンチを用いて１５０Ｎ・ｍのトルクで一次締めした後、そこからナット２を１２０度回転させて、ナット回転法に従い締め付けたが、強化ガラスＧ２、Ｇ３は破損しなかった。なお、このときボルト１に発生するボルト軸方向の力は２５０ｋＮであった。
【０１１６】
２５０ｋＮのボルト軸方向の力で締め付けて、強化ガラスＧ２、Ｇ３が破損しなかったのは、割れが生じやすい、強化ガラスＧ２、Ｇ３の貫通孔の孔端部４にボルト軸方向の力を直接作用させないようにしたことに加え、強化ガラスＧ２、Ｇ３の圧縮部位において、圧縮応力により板ガラスのクラック発生および伝播が抑制され、板ガラスの見掛の強度を増加したことによると思われる。
【実施例５】
【０１１７】
図７に示すように、中心に２０ｍｍφの貫通孔７をあけた板厚、１２ｍｍ、大きさ、３００ｍｍ×３００ｍｍ角の２枚の強化ガラスＧ２、Ｇ３を用意した。強化ガラスＧ２、Ｇ３は軟化点付近まで加熱後、風冷し表面に圧縮応力を与えたものである。
【０１１８】
図８に示すように、一対の締め付け部材であるボルト１、ナット２と座金３との間に座金６を挟んだ。座金６には、呼び径、Ｍ１６、厚み、４．５ｍｍ、外径、３２ｍｍ、内径、１７ｍｍ、機械的性質による等級はＦ３５の平座金を用いた。座金６を用いることにより、ボルト１、ナット２を締め付ける際に締め付けやすく、締め付け工具のトルクを伝えやすい。
【０１１９】
また、強化ガラスＧ２、Ｇ３を重ねて接合する際に、強化ガラスＧ２、Ｇ３の貫通孔７の孔端部５に圧縮応力を作用させないよう応力発生部材として、強化ガラスＧ２、Ｇ３と座金６の間、および強化ガラスＧ２、Ｇ３の間に挟み込む座金４には、呼び径、Ｍ２４、厚み５．５ｍｍ、外径、４８ｍｍ、内径、２５ｍｍ、機械的性質による等級はＦ３５の平座金を用いた。座金４の内径と外径の差は、２３ｍｍであり、ヤング率、２１０ＧＰａ、ロックウェル硬度、ＨＲＣ４０である。
【０１２０】
各々のＭ２４の座金４を強化ガラスＧ２、Ｇ３に圧接する際は、強化ガラスＧ２、Ｇ３の貫通孔７の孔端部５には、座金４を接触させないようにしている。
【０１２１】
図８に示すように、強化ガラスＧ２、Ｇ３の貫通孔７と座金４とが同心状になるように配置し、座金４の内周から強化ガラスＧ２、Ｇ３の孔端部５までの距離を２．５ｍｍとし、ボルト軸方向の力を加えた際、割れ発生の開始点となりやすい貫通孔７の孔端部５を避けて、ボルト１、ナット２で締め付けられるようにした。なお、強化ガラスＧ２、Ｇ３の貫通孔７と座金４とが同心状になるように配置する際の位置決めがしやすいよう、図示しないゴムまたは樹脂製の貫通孔を有するスペーサーを貫通孔７の空間部に入れた。
【０１２２】
次いで、上記の強化ガラスＧ２、Ｇ３の締め付けテストを行った。
【０１２３】
締め付け用のボルト１、ナット２は、摩擦接合用高力六角ボルト・ナット座金のセット、株式会社ＮＳボルテン製のものを使用した、ボルト１は呼び径、Ｍ１６、首下長さ、８０ｍｍ、対角距離、３１ｍｍ、機械的性質による等級はＦ１０Ｔである。ナット２は呼び径、Ｍ１６、対角距離、３１ｍｍ、機械的性質による等級等はＦ１０である。
【０１２４】
重ね合わせた強化ガラスＧ２、Ｇ３に、個々の座金４、６に貫通させたボルト１にナット２をねじ込み、トルクレンチを用いて１００Ｎ・ｍのトルクで一次締めした後、そこからナット２を１２０度回転させて、ナット回転法に従い締め付けたが、強化ガラスＧ２、Ｇ３は破損しなかった。なお、このときボルト１に発生するボルト軸方向の力は２５０ｋＮであった。
【０１２５】
２５０ｋＮのボルト軸方向の力で締め付けて、強化ガラスＧ２、Ｇ３が破損しなかったのは、割れが生じやすい、強化ガラスＧ２、Ｇ３の貫通孔の孔端部５にボルト軸方向の力を直接作用させないようにしたことに加え、強化ガラスＧ２、Ｇ３の圧縮部位において、圧縮応力により板ガラスのクラック発生および伝播が抑制され、板ガラスの見掛の強度が増加したことによると思われる。
【実施例６】
【０１２６】
座金４に、呼び径、Ｍ２０、厚み４．５ｍｍ、外径、４０ｍｍ、内径、２１ｍ、機械的性質による等級はＦ３５の平座金を用いた以外は、実施例２と同様の手順でガラスの締め付けテストを行った。座金４の内径と外径の差は、１９ｍｍであり、ヤング率、２１０ＧＰａ、ロックウェル硬度、ＨＲＣ４０である。
【０１２７】
座金４の内周から強化ガラスＧの貫通孔の孔端部５までの距離を０．５ｍｍとしたことで、ボルト軸方向の力を加えた際、割れ発生の開始点となりやすい孔端部４を避けて、ボルト１、ナット２で締め付けられるようにした。
【０１２８】
実施例１、２と同様に、強化ガラスＧ２、Ｇ３の締め付けテストを行ったが、ガラスは破損しなかった。
【０１２９】
１５０ｋＮのボルト軸方向の力で締め付けて、強化ガラスＧ２、Ｇ３が破損しなかったのは、割れが生じやすい、強化ガラスＧ２、Ｇ３の貫通孔の孔端部５にボルト軸方向の力を直接作用させないようにしたことに加え、強化ガラスＧ２、Ｇ３の圧縮部位において、圧縮応力により板ガラスのクラック発生および伝播が抑制され、板ガラスの見掛の強度が増加したことによると思われる。
（比較例２）
座金４に、呼び径、Ｍ１６、厚み４．５ｍｍ、外径、３２ｍｍ、内径、１７ｍｍ、械的性質による等級はＦ３５の平座金を用いた以外は、実施例２と同様の手順で強化ガラスＧ２、Ｇ３の締め付けテストを行った。座金４の内径と外径の差は、１５ｍｍであり、ヤング率、２１０ＧＰａ、ロックウェル硬度、ＨＲＣ４０である。
【０１３０】
座金４の内周から強化ガラスＧ２、Ｇ３の貫通孔の孔端部５までの距離が、−１．５ｍｍとなり、貫通孔７の孔端部５と座金４が重なり、割れ等が発生し易く破損の開始点となる懸念の大きい貫通孔７の孔端部５と座金４が接触し、貫通孔７の孔端部５にボルト１、ナット２で締め付け他時に生じるボルト軸方向の力が、押圧力として直接作用することになり、強化ガラスＧ２、Ｇ３の締め付けテストを行った結果、強化ガラスＧ２、Ｇ３が破損した。即ち、ガラスの割れが生じやすい、強化ガラスＧ２、Ｇ３の貫通孔７の孔端部５にボルト軸方向の力が直接作用し強化ガラスＧ２、Ｇ３が破損した。
（接合部の耐荷重試験）
次いで、本発明の板ガラス接合用応力発生部材の使用方法による板ガラスと金属板の接合強度の評価試験を行った。
【０１３１】
図９が、本発明の接合構造を有するガラス試験片の形状を示す説明図である。
【０１３２】
最初に接合強度の評価試験に用いたガラス試験片について説明する。
【０１３３】
試験に用いた強化ガラスＧ４の寸法は、板厚、１９ｍｍ、幅５００ｍｍ、長さ２３００ｍｍであり、片方の孔端部に強化ガラスＧ４の幅方向に３００ｍｍの間隔、長さ方向に２００ｍｍの間隔で、孔径、２４ｍｍのボルト挿入穴８が４箇所設けている。
【０１３４】
図１０の（Ａ）は、接合部の耐荷重試験装置の側面図であり、（Ｂ）は上面図である。
【０１３５】
図１０の（Ａ）、（Ｂ）に示すように、固定部９にボルト１０で締め付けて固定した金属板３としての厚さ、１２ｍｍの一対のＬ字型のステンレス鋼板に、ボルト１、ナット２および座金４、６を用いて、前記強化ガラスＧの孔端部を本発明の板ガラス接合用応力発生部材の使用方法となるように固定した。
【０１３６】
ボルト１には、呼び径、Ｍ２０、首下長さ１２０ｍｍを、機械的性質による等級、Ｆ１０Ｔのものを用い、ナット２には、呼び径、Ｍ２０、機械的性質による等級、Ｆ１０のものを用い、座金６には、呼び径、Ｍ２０、厚み４．５ｍｍ、外形、４０ｍｍ、内径、２１ｍｍ、機械的性質による等級はＦ３５を用いた。
【０１３７】
また、強化ガラスＧ４と金属板３との間に、応力発生部材として、強化ガラスＧ４の孔端部５に圧縮応力を作用させないために挟み込む座金４には、呼び径、Ｍ３０の座金６、厚み５．５ｍｍ、外形、６０ｍｍ、内径、３１ｍｍ、機械的性質による等級はＦ３５のものを用いた。座金４の内径と外径の差は、２９ｍｍであり、ヤング率、２１０ＧＰａ、ロックウェル硬度、ＨＲＣ４０である。
【０１３８】
ボルト１にナット２をねじ込み、トルクレンチを用いて１５０Ｎ・ｍのトルクで一次締めした後、そこからナット２を１２０度回転させて、ナット回転法に従い締め付けた。なお、このときボルト１に発生するボルト軸方向の力は２５０ｋＮであった。
【０１３９】
図１０に示す耐荷重試験装置において、強化ガラスＧ４の固定した反対側の端部に、図６中の矢印の方向へ、０〜２０ｋＮの鉛直上向きに荷重を作用させた際の、接合部１１のボルトの鉛直上向きの変位量、接合部１１の真上の強化ガラスＧ４の鉛直上向きの変位量を計測し、強化ガラスＧ４の鉛直上向きの変位量からボルトの鉛直上向きの変位量を引いたものを強化ガラスＧのすべり量として計測した。
【０１４０】
図１１は、強化ガラスのすべり量と鉛直上向きの荷重の相関を示すグラフである。
【０１４１】
図１１のグラフに示すように、荷重が１７ｋＮまでは、ボルト１と強化ガラスＧ４の変位量はほぼ等しく、すべりが発生しなかった。この状態では、ボルト１が強化ガラスＧ４のボルト挿入孔、言い換えれば貫通孔の孔端部５に接触することがないので、強化ガラスＧ４が破損しない。
【０１４２】
それに対して、荷重が１７ｋＮより高くなると、強化ガラスＧ４の変位量が急激に増加し、強化ガラスＧ４が滑り始め、強化ガラスＧ４が４つの接合部の中心を支点として回転し始めた。これは、鉛直上向きの荷重を加えることにより本発明の板ガラス接合用応力発生部材の使用方法による圧縮接合の接合力よりも接合部に働く偶力が大きくなったためと考えられる。つまり、このリブガラスの接合強度は１７ｋＮである。言い換えれば、このリブガラスの固定端の反対側に１７ｋＮの荷重が加わっても、ガラスが破損することはない。また、強化ガラスＧ４が滑り始めてからも２０ｋＮまで荷重を付加したが強化ガラスＧ４が破損することはなかった。これは、強化ガラスＧ４が滑り始めてからも圧縮接合による動摩擦力が働き、強化ガラスＧ４の貫通孔に作用する力の一部を分担するためと考えられる。
【０１４３】
この試験結果を、板ガラスと接合部材を接着する従来のガラスパネルの固定方法と比較すると、例えば、特許文献１の実施例では、強化ガラス板の長さが１７１９ｍｍ、固定端の幅が３２５ｍｍ、先孔端部（荷重負荷側）の幅が２４４ｍｍ、厚みが１９ｍｍで、１００ｍｍのピッチで３本の雄ねじ部材を挿通した場合、約９．８ｋＮ（１０００ｋｇｆ）でガラスが破壊したと記載されている。接合部から荷重を与える部位までの距離であるモーメント長を加味して、本接合部の耐荷重試験と比較すると、本発明の板ガラス接合用応力発生部材の使用方法による圧縮接合の接合強度は、モーメント長が長く、耐荷重試験として過酷であるにも拘らず、板ガラスの接合強度が１．７倍高い。
【０１４４】
なお、接着部が破壊されると一気に接合部が破壊される板ガラスと接合部材を接着する従来のガラスパネルの固定方法と比較して、本発明の板ガラス接合用応力発生部材の使用方法による圧縮接合は、ボルト１、ナット２の強力な締め付けボルト軸方向の力による接合部のずれが生じても、圧縮接合による動摩擦力が働き、強化ガラスＧ４の貫通孔に作用する力の一部を分担するためガラスが破損することはなく、強化ガラスＧ４が滑り始めてからも２０ｋＮまで荷重を付加したが強化ガラスＧ４が破損することはなかった。強化ガラスＧ４の貫通孔と座金４が同心となるように配置する際の位置決めに、図示しないゴムまたは樹脂製の同心状のスペーサーを貫通孔の空間部に入れておくと、ずれが生じた際、直接、強化ガラスＧ４の孔端部５とボルト１の軸部が触れ合うことなく緩衝し破壊が更に抑制されるのでスペーサーを入れることが好ましい。
【０１４５】
本発明の板ガラス接合用応力発生部材の使用方法においては、強化板ガラスＧ４と座金４とＬ型金属板３とが、ボルト１とナット２とのボルト軸方向の力により座金４を介して一体化して、鉛直荷重が作用しても強化ガラスＧのすべり変位が生じにくくなり、従来の板ガラスと接合部材を接着する接合方法に比較して、より接合部の接合強度および耐久性が向上していることがわかった。
【０１４６】
また、板ガラスと接合部材を接着する従来のガラスパネルの固定方法では板ガラスが滑り始める前に板ガラスが破損していることから、接合数を増やすことでこれ以上接合強度を増やすことができないが、本件の接合方法では、接合数を増やすことで容易に接合強度を高めることも可能である。
【０１４７】
このことより、例えば、ガラススクリーンを建設する際、ガラススクリーンをなす面ガラスの支持に用いる方立てガラスとしてのリブガラスを長くし、その上で孔端部を接合し支持する際、本発明の板ガラス接合用応力発生部材の使用方法の方が、接合強度が高く、有利であることがわかった。
【０１４８】
このように、本発明の板ガラス接合用応力発生部材の使用方法は接着剤を用いないで優れた支持強度を得ることができ、接着剤を使わないことにより、ガラススクリーンを建設後、不用となった際の解体も容易である。
【産業上の利用可能性】
【０１４９】
本発明の板ガラス接合用応力発生部材の使用方法は、ガラス壁、ガラス屋根、大板ガラスを使用した開口部構成よりなるガラススクリーンなどの大型建築物に使用される。
【０１５０】
例えば、目立つ金属方立ての代りに、目立たないガラス方立て（リブガラス）を用いて、正面ガラス（フェイスプレート）に加わる風荷重を支持する工法であるガラス・スタビライザー工法によるリブガラススクリーンに使用される。
【０１５１】
本発明の板ガラス接合用応力発生部材の使用方法および接合方法を用い、ガラス板を接合することで、長いガラス方立て、言い換えれば、長いリブガラスが提供される。
【０１５２】
また、リブガラスに取り付けた接合板をガラススクリーンと接続することも可能であり、ボルトでガラススクリーンと接続できることからリブガラススクリーンの設計の自由度が広がる。  
【図面の簡単な説明】
【０１５３】
【図１】本発明の板ガラス接合用応力発生部材の使用方法による板ガラスと接合部材の接合部の一例の拡大側面図である。
【図２】（Ａ）は、本発明の板ガラス接合用応力発生部材の使用方法による板ガラスと接合部材の接合部の一例の正面図である。（Ｂ）はその側面図である。
【図３】本発明の板ガラス接合用応力発生部材の使用方法による板ガラス同士の接合部の一例の拡大側面図である。
【図４】本発明の板ガラス接合用応力発生部材の使用方法による板ガラス同士の接合部の一例の正面図である。
【図５】本実施例における試験片の上面図である
【図６】本実施例における板ガラスの接合部の拡大側面図である。
【図７】本実施例における試験片の上面図である。
【図８】本発明の実施例における板ガラスの接合部の拡大側面図である。
【図９】本発明の接合構造を有するガラス試験片の形状を示す説明図である。
【図１０】（Ａ）は、接合部の耐荷重試験装置の側面図であり、（Ｂ）は上面図である。
【図１１】強化ガラスのすべり量と鉛直上向きの荷重の相関を示すグラフである。
【符号の説明】
【０１５４】
Ｇ１、Ｇ２、Ｇ３、Ｇ４      板ガラス（強化ガラス）
１      ボルト
２      ナット
３      金属板（接合部材）
４      座金（応力発生部材）
５      孔端部
６      座金
７      貫通孔
８      貫通穴
９      固定部
１０    ボルト
１１    接合部
【図１】
2008063737.tif 000003
【図２】
2008063737.tif 000004
【図３】
2008063737.tif 000005
【図４】
2008063737.tif 000006
【図５】
2008063737.tif 000007
【図６】
2008063737.tif 000008
【図７】
2008063737.tif 000009
【図８】
2008063737.tif 000010
【図９】
2008063737.tif 000011
【図１０】
2008063737.tif 000012
【図１１】
2008063737.tif 000013